(57)【特許請求の範囲】
【請求項１】
太陽電池の前面に用いられるカバーフィルムであって、該カバーフィルムが、少なくとも基材フィルムと、該基材フィルム上に設けられた紫外線遮断層と、該紫外線遮断層の上に設けられた赤外線遮断層とを備えた積層フィルムで形成されており、かつ該紫外線遮断層が、平均粒子径１〜１０００ｎｍのＴｉＯ2、ＺｎＯ、α−Ｆｅ2Ｏ3、ＣｅＯ2のうちのいずれかである金属酸化物粒子が分散された樹脂塗膜層で形成されており、かつ、赤外線遮断層が、赤外線を効率よく吸収するＳｎＯ2の金属酸化物粒子が分散された樹脂塗膜層で形成されていることを特徴とする太陽電池用カバーフィルム。
【請求項２】
少なくとも基材フィルムと、該基材フィルム上に設けられた紫外線遮断層と、該紫外線遮断層の上に設けられた赤外線遮断層とを備えた積層フィルムで形成される太陽電池の前面に用いられるカバーフィルムの製造方法であって、前記紫外線遮断層を、平均粒子径１〜１０００ｎｍのＴｉＯ2またはＣｅＯ2の粒子を分散した樹脂塗膜液を基材フィルム上に塗布、乾燥して形成し、かつ、前記赤外線遮断層を、ＳｎＯ2の粒子を分散した樹脂塗布液を、紫外線遮断層上に塗布、乾燥して形成することを特徴とする太陽電池用カバーフィルムの製造方法。
【請求項３】
前記太陽電池用カバーフィルムの製造方法において、基材フィルムと、紫外線遮断層、そして赤外線遮断層との間には、それぞれ予めプライマーコート層を設けることを特徴とする請求項２記載の太陽電池用カバーフィルムの製造方法。
【請求項４】
請求項１記載の太陽電池の前面に用いられるカバーフィルムと、太陽電池の背面に用いられるカバーフィルムが、太陽電池素子の外側に熱接着性充填材層を介して積層されていることを特徴とする太陽電池モジュ−ル。
【請求項５】
太陽電池の背面に用いられるカバーフィルムが、少なくとも基材フィルムと高光反射層とを備えた積層フィルムから形成されており、かつ該高光反射層が、ＡｇもしくはＡｌの蒸着層、または、白色顔料を分散した樹脂層であることを特徴とする請求項４に記載の太陽電池モジュール。
【発明の詳細な説明】
【０００１】
【発明の属する技術分野】
本発明は、太陽電池の前面または背面に用いるカバーフィルムおよびその製造方法、およびそのカバーフィルムを用いた太陽電池モジュールに関し、更に詳しくは、前記カバーフィルムの材料、構成を改善して、太陽電池の劣化を防ぎ、その耐久性、生産性を向上させた太陽電池用カバーフィルムおよびその製造方法、およびそのカバーフィルムを用いた太陽電池モジュールに関する。
【０００２】
【従来の技術】
従来、太陽電池のカバー材、特に前面用のカバー材には、発電効率の点から光透過率の高い材料を用いており、発電に寄与しない波長域の光まで総て透過したために、過度に太陽電池本体の劣化が進行することが避けられなかった。
また、結晶太陽電池の場合、セル間から漏れる太陽光を有効に利用するために、背面用のカバー材には、光反射性能の高いカバーフィルムを使用することが望まれる。
【０００３】
そして、従来の太陽電池では、光の入射する側、即ち、前面側は、光透過性、防湿性、耐候性、剛性などの点から、ガラス板でカバーしていた。
しかし、ガラス板では、上記性能面では優れるが、かなりの重量物になることに加えて、丁寧に取り扱う必要があり、加工性、生産性も劣り、コストも高くなってしまう問題があった。
【０００４】
【発明が解決しようとする課題】
本発明は、上記のような従来技術の問題点を解決するためになされたものであり、その目的とするところは、太陽電池のカバー材にフィルムを用い、且つ、発電に寄与しない波長領域、即ち、紫外線領域、赤外線領域の光を選択的に遮断して、太陽電池の発電効率を低下させることなく、劣化の進行を効果的に防止し、また、背面用のカバーフィルムには、高光反射性能を付与することにより、発電効率を向上させ、発電効率および耐久性に優れると共に、加工性、生産性がよく、しかも、軽量で安価な太陽電池を提供することにある。
【０００５】
【課題を解決するための手段】
前記の課題は、以下の本発明により解決することができる。
即ち、請求項１に記載した発明は、太陽電池の前面もしくは背面に用いられるカバーフィルムであって、該カバーフィルムが、少なくとも基材フィルムと、該基材フィルム上に設けられた紫外線遮断層、または赤外線遮断層、または高光反射層のいずれかとを備えた積層フィルムで形成されていることを特徴とする太陽電池用カバーフィルムからなる。
【０００６】
このような構成を採ることにより、下記のような作用効果が得られる。
▲１▼太陽電池用カバーフィルムとして、少なくとも基材フィルムと、これに紫外線遮断層、赤外線遮断層、高光反射層のうち、いずれか一種または二種以上の層が積層された積層フィルムを使用することができるので、発電に寄与しない波長域の光（紫外線、赤外線）を遮断することができ、これらによる太陽電池の劣化を防止することができる。また、基材フィルムに高光反射層を設けた積層フィルムを太陽電池素子の背面側に用いることにより、その発電効率を高めることができる。
▲２▼本発明の太陽電池用カバーフィルムは、広幅で長尺の基材フィルムを基材として、その上に、連続式のコーティング手段または蒸着手段により、紫外線遮断層、赤外線遮断層、高光反射層を設けることができるので、生産性を向上させることができる。
▲３▼太陽電池の表面に用いられていたガラス基板に代えて、本発明のカバーフィルムを用いることができ、その場合には、取り扱いが容易になり、生産性の向上、および軽量化、コスト低減が可能となる。
【０００７】
請求項２に記載した発明は、前記紫外線遮断層が、平均粒子径１〜１０００ｎｍの金属酸化物粒子を分散した樹脂塗膜層であることを特徴とする請求項１記載の太陽電池用カバーフィルムである。
【０００８】
このような構成を採ることにより、上記の金属酸化物粒子を分散した樹脂塗膜層が、良好な紫外線遮断性を有するため、太陽電池用カバーフィルムに良好な紫外線遮断能を付与することができる。
従って、このようなカバーフィルムを太陽電池素子の外側に積層することにより、太陽電池の紫外線による劣化を防止することができる。
【０００９】
また、請求項３に記載した発明は、前記金属酸化物粒子が、ＴｉＯ2 、ＺｎＯ、α−Ｆｅ2 Ｏ3 、ＣｅＯ2 のうちのいずれかの粒子であることを特徴とする請求項２に記載の太陽電池用カバーフィルムである。
【００１０】
このような構成を採ることにより、上記の金属酸化物粒子を分散した樹脂塗膜層が、紫外線の遮断性と、その長期安定性に優れているため、太陽電池用カバーフィルムに優れた紫外線遮断能を付与することができる。
また、このようなカバーフィルムを太陽電池素子の外側に積層することにより、太陽電池の紫外線による劣化を長期に渡って防止することができる。
【００１１】
請求項４に記載した発明は、前記赤外線を遮断する層が、金属の蒸着層、または金属酸化物粒子を分散した樹脂塗膜層であることを特徴とする請求項１記載の太陽電池用カバーフィルムからなる。
【００１２】
このような構成を採ることにより、金属の蒸着層、または金属酸化物粒子を分散した樹脂塗膜層が、良好な赤外線遮断性を有するため、太陽電池用カバーフィルムに良好な赤外線遮断能を付与することができる。
従って、このようなカバーフィルムを太陽電池素子の外側に積層することにより、太陽電池の赤外線（熱線）による劣化を防止することができる。
【００１３】
請求項５に記載した発明は、前記金属の蒸着層が、ＡｌまたはＡｇの蒸着層であることを特徴とする請求項４に記載の太陽電池用カバーフィルムである。
【００１４】
このような構成を採ることにより、ＡｌまたはＡｇの蒸着層は、赤外線遮断性とその長期安定性に優れているため、太陽電池用カバーフィルムに優れた赤外線遮断能を付与することができる。
従って、このようなカバーフィルムを太陽電池素子の外側に積層することにより、太陽電池の赤外線による劣化を長期に渡って防止することができる。
但し、金属の蒸着層は、その厚さにより可視光も遮断するため、背面側に用いるカバーフィルムに使用することが好ましい。
【００１５】
請求項６に記載した発明は、前記金属酸化物粒子が、赤外線を効率よく吸収するＳｎＯ2 の粒子であることを特徴とする請求項４に記載の太陽電池用カバーフィルムである。
【００１６】
このような構成を採ることにより、ＳｎＯ2 の粒子を分散した樹脂塗膜層は、赤外線を効率よく遮断し、且つ、その長期安定性にも優れているため、太陽電池用カバーフィルムに優れた赤外線遮断性能を付与することができる。
また、このようなカバーフィルムを太陽電池素子の外側に積層することにより、太陽電池の赤外線による劣化を長期に渡って防止することができる。
【００１７】
請求項７に記載した発明は、前記高光反射層が、ＡｇもしくはＡｌの蒸着層、または、白色顔料を分散した樹脂層であることを特徴とする請求項１記載の太陽電池用カバーフィルムからなる。
上記白色顔料を分散した樹脂層は、例えば、フッ素樹脂や高耐候性ポリエチレンテレフタレートなどの耐候性樹脂に白色顔料を練り込んで製膜した白色フィルムであってもよく、また、フッ素樹脂フィルムや高耐候性２軸延伸ポリエチレンテレフタレートフィルム（以下、高耐候性ＰＥＴフィルム）などの耐候性フィルムの上に、白色顔料を分散した樹脂液を塗布、乾燥して形成した白色樹脂層を有する耐候性フィルムであってもよい。
【００１８】
このような構成を採ることにより、ＡｇもしくはＡｌの蒸着層、または、白色顔料を分散した樹脂層は、高い光反射性を有するように形成することができるので、それにより、カバーフィルムに高い光反射性能を付与することができる。
従って、このような太陽電池用カバーフィルムを太陽電池素子の背面側に積層して、太陽電池モジュールを作製することにより、その前面側から入射した光の一部が、太陽電池素子の背面側に透過した場合でも、その光がカバーフィルムの光反射層で反射されて、太陽電池素子に再入射するため、太陽電池モジュールの発電効率を高めることができる。
【００１９】
また、請求項８に記載した発明は、少なくとも基材フィルムと、該基材フィルム上に設けられた紫外線を遮断する層とを備えた積層フィルムで形成される太陽電池用カバーフィルムの製造方法であって、前記紫外線を遮断する層を、平均粒子径が１〜１０００ｎｍのＴｉＯ2 またはＣｅＯ2 の粒子を分散した樹脂塗布液を基材フィルム上に塗布、乾燥して形成することを特徴とする太陽電池用カバーフィルムの製造方法である。
【００２０】
このような製造方法を採ることにより、紫外線遮断層を、広幅で長尺の基材フィルム上に、連続式のコーティング手段で形成することができるので、高速で加工することができ、生産性がよく、低コストで性能に優れた紫外線遮断層を備えたカバーフィルムを製造することができる。
【００２１】
そして、請求項９に記載した発明は、前記太陽電池用カバーフィルムの製造方法において、基材フィルムのＴｉＯ2 またはＣｅＯ2 の粒子を分散した樹脂塗布液の塗布面に、予めプライマーコート層を設けることを特徴とする請求項８に記載の太陽電池用カバーフィルムの製造方法である。
【００２２】
このような製造方法を採ることにより、カバーフィルムの基材フィルムとＴｉＯ2 またはＣｅＯ2 の粒子を分散した樹脂塗膜層との接着強度を強くすることができる。
従って、このようなカバーフィルムを用いて製造された太陽電池モジュールは、屋外の過酷な条件下で使用されても、紫外線遮断層が基材フィルムから剥離することはなく、太陽電池モジュールの構造形態の安定性を向上させることができる。
【００２３】
そして、請求項１０に記載した発明は、少なくとも基材フィルムと、該基材フィルム上に設けられた赤外線遮断層とを備えた積層フィルムで形成される太陽電池用カバーフィルムの製造方法であって、前記赤外線遮断層を、基材フィルム上に金属を蒸着して形成するか、または、金属酸化物粒子を分散した樹脂塗布液を基材フィルム上に塗布、乾燥して形成することを特徴とする太陽電池用カバーフィルムの製造方法からなる。
【００２４】
このような製造方法を採ることにより、赤外線遮断層を、広幅で長尺の基材フィルム上に、連続式の蒸着手段、または、コーティング手段で形成することができるので、生産性がよく、低コストで性能に優れた赤外線遮断層を備えたカバーフィルムを製造することができる。
【００２５】
そして、請求項１１に記載した発明は、前記請求項１乃至７のいずれかに記載の太陽電池用カバーフィルムが、太陽電池素子の外側に熱接着性充填材層を介して積層されていることを特徴とする太陽電池モジュールからなる。
上記熱接着性充填材には、例えば、エチレン−酢酸ビニル共重合体、その他のポリオレフィン系樹脂、ポリビニルブチラール、シリコーン樹脂などを主成分とする樹脂を用いることができる。
【００２６】
このような構成を採ることにより、太陽電池素子が熱接着性充填材層に安定した状態で埋め込まれ、且つ、その両側に、請求項１乃至７のいずれかに記載した発明で説明したような紫外線遮断性、赤外線遮断性、光反射性などの性能に優れたカバーフィルムが積層されるので、発電に寄与しない紫外線や赤外線が遮断され、また、背面の高光反射層で発電効率が高められ、耐久性に優れ、且つ発電効率の高い太陽電池モジュールが得られる。
【００２７】
【発明の実施の形態】
以下に、本発明の太陽電池用カバーフィルムおよびそれを用いた太陽電池モジュールの実施の形態について、図面を用いて説明する。
但し、本発明は、これらの図面に限定されるものではない。
本発明に係る太陽電池用カバーフィルムは、例えば、図１〜図４に示すような構成を採ることができる。
即ち、図１〜図４は、それぞれ本発明の太陽電池用カバーフィルムの一実施例の構成を示す模式断面図である。
【００２８】
図１に示した太陽電池用カバーフィルム１０は、少なくとも基材フィルム１とその上に積層された紫外線遮断層２とで構成される。
そして、基材フィルム１には、ポリビニルフルオライドフィルム（以下、ＰＶＦフィルム）、エチレン−テトラフルオロエチレン共重合体樹脂フィルム（以下、ＥＴＦＥ樹脂フィルム）などのフッ素樹脂フィルムや高耐候性２軸延伸ポリエチレンテレフタレートフィルム（以下、高耐候性ＰＥＴフィルム）、ポリカーボネートフィルム、ポリアリレートフィルムなどの耐候性ほか、各種耐性と共に強度に優れたフィルムを用いることが好ましい。
【００２９】
紫外線遮断層２には、先に説明したように平均粒子径が１〜１０００ｎｍの金属酸化物粒子を分散した樹脂塗膜層を用いることができ、その金属酸化物粒子としては、ＴｉＯ2 、ＺｎＯ、α−Ｆｅ2 Ｏ3 、ＣｅＯ2 などの粒子が好ましく、ＴｉＯ2 またはＣｅＯ2 の粒子が更に好ましい。
これらの粒子は、いずれか一種を単独で用いてもよく、また、二種以上を混合して用いることもできる。
【００３０】
これらの粒子を分散させる樹脂、即ち、バインダーとしては、例えば、アクリル系樹脂やシリコーン樹脂などを使用することができ、これらの耐候性を高めるために、更に、架橋剤、またはシランカップリング剤などを添加することができる。
また、上記基材フィルム１に、紫外線遮断層２をコーティングにより積層する際、基材フィルム１の塗布面に予めポリイソシアネート系やポリアクリルアミン系などのプライマーコート層を設けて接着強度を向上させることができる。
このような構成のカバーフィルム１０は、紫外線を遮断し、可視光域の光を透過するものであり、主に、太陽電池の前面側、即ち、光の入射する側に用いるカバーフィルムとして適している。
【００３１】
図２に示した太陽電池用カバーフィルム２０は、少なくとも基材フィルム１と、その上に積層された赤外線遮断層３とで構成される。
この場合も、両者の間には、図には示していないが、必要に応じて、プライマーコート層を設けて接着強度を向上させることができる。
【００３２】
また、基材フィルム１には、前記図１の場合と同じフィルムを用いることができ、赤外線遮断層３には、先に説明したように、Ａｌ、Ａｇなどの金属の蒸着層、または、ＳｎＯ2 などの金属酸化物の粒子を分散した樹脂塗膜層を好適に用いることができる。
【００３３】
赤外線遮断層３にＳｎＯ2 などの金属酸化物粒子を分散した樹脂塗膜層を用いる場合、その樹脂、即ち、バインダーには、前記紫外線遮断層に用いた樹脂と同じ樹脂を用いることができる。
そして、カバーフィルム２０を、太陽電池の前面側のカバーフィルムとして用いる場合は、赤外線遮断層３として、ＳｎＯ2 などの金属酸化物粒子を分散した樹脂塗膜層を用い、背面側のカバーフィルムとして用いる場合は、ＡｌまたはＡｇの蒸着層を用いることが好ましい。
【００３４】
図３に示した太陽電池用カバーフィルム３０は、少なくとも基材フィルム１と、その上に積層された紫外線遮断層２と赤外線遮断層３とで構成される。
この場合も、基材フィルム１と紫外線遮断層２、そして赤外線遮断層３との間には、それぞれ必要に応じてプライマーコート層を設けて各層の接着強度を向上させることができる。尚、赤外線遮断層３に金属の蒸着層を用いる場合は、プライマーも金属蒸着用のプライマーを用いることができる。
【００３５】
上記基材フィルム１、紫外線遮断層２、赤外線遮断層３のそれぞれの材質は、前記図１、図２で説明したものと同じものであるため、説明は省略する。
この構成の場合も、赤外線遮断層３に、ＳｎＯ2 などの金属酸化物粒子を分散した樹脂塗膜層を用いた場合は、紫外線および赤外線を遮断し、可視光域の光を透過させるので、前面用のカバーフィルムとして適しており、赤外線遮断層３に、金属の蒸着層を用いた場合は、紫外線、赤外線と共に、可視光域の光も遮断するため、背面用のカバーフィルムとして適している。
【００３６】
図４に示した太陽電池用カバーフィルム４０は、少なくとも基材フィルム１′と、その上に積層された高光反射層４とで構成される。
この場合も、基材フィルム１′と高光反射層４との間には、必要に応じてプライマーコート層を設けて両者の接着強度を向上させることができる。
【００３７】
また、基材フィルム１′には、前記図１〜図３に示したカバーフィルムで使用した基材フィルム１と同じフィルムを使用することができ、高光反射層４には、特に、光反射性に優れたＡｇもしくはＡｌの蒸着層、または、白色顔料を分散した樹脂層を好適に使用することができる。
このような構成の太陽電池用カバーフィルム４０は、太陽電池の背面側に用いるものであり、それにより、前面側から入射した可視光域の光の一部が背面側に透過した場合でも、これを反射して太陽電池素子に再入射させることができるので、太陽電池の発電効率を向上させることができる。
【００３８】
以上、図１〜図４に示した太陽電池用カバーフィルムには、更に必要な場合には、水蒸気その他のガスバリヤー層として、例えば、酸化アルミニウムや酸化珪素（ＳｉＯX ）などの無機酸化物の蒸着層を積層することができ、また、基材フィルムに積層された前記各層に保護層を設けることもできる。
そして、このようなカバーフィルムは、太陽電池素子の外側に積層する際、通常、充填材層を介して積層されるが、その充填材層との接着性が不足する場合は、カバーフィルムの積層面に更に接着層を設けることもできる。
【００３９】
図５は、本発明の太陽電池モジュールの一実施例の構成を示す模式断面図であり、太陽電池素子の前面および背面に、それぞれ前記本発明の太陽電池用カバーフィルムを充填材層を介して積層した構成である。
即ち、図５に示した太陽電池モジュール１００は、前面側（光の入射する側）から、基材フィルム１、紫外線遮断層２、赤外線遮断層３、充填材層５、太陽電池素子６、充填材層５′、高光反射層４、基材フィルム１′が順に積層された構成である。
【００４０】
このような構成を採ることにより、太陽電池素子６は、充填材層５、５′に埋め込まれると共に、その前面には、基材フィルム１に紫外線遮断層２と赤外線遮断層３とが積層されたカバーフィルムが積層され、また、背面には、基材フィルム１′に高光反射層４が積層されたカバーフィルムが積層されている。
従って、太陽電池の発電には寄与せず、劣化を促進する作用をもつ紫外線および赤外線が、カバーフィルムによって遮断されるため、太陽電池の劣化が防止され、耐久性が向上する。
また、発電に寄与する可視光域の光は、前面側から、遮断されることなく太陽電池素子に入り発電が行われる。そして、太陽電池素子６の背面側に透過した一部の可視光も、背面の高光反射層４によって反射され、太陽電池素子に再入射するため、発電に有効に利用され光電変換効率が高められる。
【００４１】
【実施例】
以下に、実施例、比較例を挙げて本発明を更に具体的に説明する。
（実施例１）
前面用の太陽電池用カバーフィルムに、赤外線遮断層として、ＳｎＯ2 の微粒子を分散したアクリル系樹脂塗膜層を設けた厚さ７０μｍの高耐候性ＰＥＴフィルムを用い、また、背面用の太陽電池用カバーフィルムには、ＰＶＦフィルム（厚さ３８μｍ）、アルミニウム箔（厚さ５０μｍ）、ＰＶＦフィルム（厚さ３８μｍ）を順にドライラミネーション法で貼り合わせた積層フィルムを用い、結晶性シリコンからなる太陽電池素子の前面と背面とに、それぞれを、熱接着性充填材層として厚さ５００μｍのエチレン−酢酸ビニル共重合体系樹脂フィルムを介して、真空ラミネート方式で積層して、実施例１の太陽電池モジュールを作製した。
【００４２】
（実施例２）
前記実施例１の太陽電池モジュールの構成において、前面用に用いた太陽電池用カバーフィルムのみを、高耐候性ＰＥＴフィルム（厚さ７０μｍ）の上に、紫外線遮断層として、平均粒子径１０ｎｍのＴｉＯ2 を分散したアクリル系樹脂塗膜層を設け、更にその上に赤外線遮断層として、ＳｎＯ2 の微粒子を分散したアクリル系樹脂塗膜層を設けた積層フィルムに換えたほかは、総て実施例１と同様に加工して、実施例２の太陽電池モジュールを作製した。
【００４３】
（実施例３）
前記実施例１の太陽電池モジュールの構成において、前面用に用いた太陽電池用カバーフィルムのみを、高耐候性ＰＥＴフィルム（厚さ７０μｍ）の上に、紫外線遮断層として、平均粒子径１０ｎｍのＴｉＯ2 を分散したアクリル系樹脂塗膜層を設けた積層フィルムに換えたほかは、総て実施例１と同様に加工して、実施例３の太陽電池モジュールを作製した。
【００４４】
（実施例４）
前記実施例１の太陽電池モジュールの構成において、前面用に用いた太陽電池用カバーフィルムを、実施例２の場合と同様に、高耐候性ＰＥＴフィルム（厚さ７０μｍ）の上に、紫外線遮断層として、平均粒子径１０ｎｍのＴｉＯ2 を分散したアクリル系樹脂塗膜層を設け、更にその上に、赤外線遮断層として、ＳｎＯ2 の微粒子を分散したアクリル系樹脂塗膜層を設けた積層フィルムに換えると共に、背面用に用いたカバーフィルムも、高耐候性ＰＥＴフィルム（厚さ７０μｍ）の上に、高光反射層として、Ａｌの蒸着層（膜厚８００Å）を設けた積層フィルムに換えて構成し、その他の点は実施例１と同様に加工して、実施例４の太陽電池モジュールを作製した。
【００４５】
（比較例１）
前記実施例１の太陽電池モジュールの構成において、前面用に用いた太陽電池用カバーフィルムの赤外線遮断層を取り除き、高耐候性ＰＥＴフィルム（厚さ７０μｍ）単独のフィルムを前面用のカバーフィルムとしたほかは、総て実施例１と同様に加工して、比較例１の太陽電池モジュールを作製した。
【００４６】
（実施例および比較例の太陽電池モジュールの評価）
以上のように作製した実施例１〜４、および比較例１の太陽電池モジュールについて、その性能、長期信頼性を評価するため、初期、および、１ｓｕｎ下、２０００時間の照射試験を行った後の各試料の変換効率（η）〔％〕とＦＦ（Ｆｉｌｌ  Ｆａｃｔｏｒ）を測定し、その結果を表１にまとめて示した。
【００４７】
【表１】
0004184504.tif 000002
【００４８】
表１に示した結果から明らかなように、実施例１〜４の太陽電池モジュールは、いずれも初期、および照射試験後の変換効率（η）が、１０％以上あり、大きな低下もなく良好であったのに対して、比較例１の太陽電池モジュールは、照射試験後の変換効率が９．５％と、１０％未満に低下しており、低下率も大きく好ましくなかった。
【００４９】
【発明の効果】
以上、詳しく説明したように、本発明によれば、性能、長期信頼性に優れると共に、製造時の加工適性、生産性がよく、経済性にも優れた太陽電池用カバーフィルムおよびその製造方法、およびそのカバーフィルムを用いた太陽電池モジュールを提供できる効果を奏する。
【図面の簡単な説明】
【図１】本発明の太陽電池用カバーフィルムの第１の実施例の構成を示す模式断面図である。
【図２】本発明の太陽電池用カバーフィルムの第２の実施例の構成を示す模式断面図である。
【図３】本発明の太陽電池用カバーフィルムの第３の実施例の構成を示す模式断面図である。
【図４】本発明の太陽電池用カバーフィルムの第４の実施例の構成を示す模式断面図である。
【図５】本発明の太陽電池モジュールの一実施例の構成を示す模式断面図である。
【符号の説明】
１、１′基材フィルム
２  紫外線遮断層
３  赤外線遮断層
４  高光反射層
５、５′充填材層
６  太陽電池素子
１０、２０、３０、４０  太陽電池用カバーフィルム
１００  太陽電池モジュール
【図１】
0004184504.tif 000003
【図２】
0004184504.tif 000004
【図３】
0004184504.tif 000005
【図４】
0004184504.tif 000006
【図５】
0004184504.tif 000007